(57)【特許請求の範囲】
【請求項１】
下記（ａ）成分、（ｂ）成分、（ｃ）成分、（ｄ）成分を含有することを特徴とする活性エネルギー線硬化型樹脂組成物。
（ａ）成分：下記一般式（１）で表される２官能（メタ）アクリル酸エステル
（ｂ）成分：（メタ）アクリル酸ヒドロキシアルキルエステル
（ｃ）成分：芳香族成分を含有し、質量平均分子量が３，０００〜２００，０００であり、不飽和結合当量が３００〜２０，０００ｇ／ｍｏｌであり、酸価が５〜４５０ｍｇＫＯＨ／ｇであるラジカル重合性不飽和結合を有する活性エネルギー線硬化型樹脂である、アクリルアクリレート
（ｄ）成分：光開始剤
【化１】
0005902953.tif 000006
（式（１）中、Ｒ１およびＲ３はそれぞれ独立して水素原子またはメチル基であり、Ｒ２はエチレン基またはプロピレン基であり、ｎは１〜６である。）
【請求項２】
前記（ａ）成分と（ｂ）成分と（ｃ）成分の含有量の質量比（ａ）＋（ｂ）：（ｃ）が１０：９０〜９５：５であることを特徴とする請求項１に記載の活性エネルギー線硬化型樹脂組成物。
【発明の詳細な説明】
【技術分野】
【０００１】
本発明は、活性エネルギー線硬化型樹脂組成物に関する。
【背景技術】
【０００２】
樹脂製の成形品の表面保護や、成形品への意匠性付与などを目的として、樹脂材料からなる樹脂基材の表面に光硬化性樹脂などを塗布して塗膜を形成する場合がある。
しかし、例えばポリエチレンテレフタレートやポリブチレンテレフタレートなどからなる樹脂基材は、塗膜との密着性が悪かった。
【０００３】
そこで、塗膜との密着性が悪い樹脂基材（以下、「難密着性樹脂基材」という。）の表面の密着性を向上させるために、予めコーティングによる化学的処理や物理的処理（例えばコロナ処理等）などの表面処理を施すことがあるが、表面処理の工程が煩雑である、コスト高となるなどの問題があった。
そのため、表面処理を施していない難密着性樹脂基材に対しても優れた密着性を有する塗膜を形成できる材料が求められていた。
【０００４】
このような材料として、例えば特許文献１には、特定の構造を有するイソステアリル（メタ）アクリレートと、熱可塑性エラストマーと、光開始剤とからなる難接着材質用光硬化性樹脂組成物が開示されている。
【先行技術文献】
【特許文献】
【０００５】
【特許文献１】特開２００５−３０７０８２号公報
【発明の概要】
【発明が解決しようとする課題】
【０００６】
しかしながら、特許文献１に記載の難接着材質用光硬化性樹脂組成物より形成される塗膜は、難密着性樹脂基材に対する密着性が不十分であった。
【０００７】
本発明は上記事情に鑑みてなされたものであって、密着しにくい樹脂基材に対しても、表面処理などの煩雑な別工程を必要とせずに、密着性に優れた塗膜を形成できる活性エネルギー線硬化型樹脂組成物を提供することを目的とする。
【課題を解決するための手段】
【０００８】
本発明者らは鋭意検討した結果、特定構造の２官能（メタ）アクリル酸エステルと、（メタ）アクリル酸ヒドロキシアルキルエステルと、質量平均分子量、不飽和結合当量、酸価が特定の範囲であり、芳香族成分を含有するラジカル重合性不飽和結合を有する活性エネルギー線硬化型樹脂とを併用することで、難密着性樹脂基材に対しても、表面処理などの煩雑な別工程を必要とせずに、優れた密着性に優れた塗膜を形成できることを見出し、本発明を完成するに至った。
【０００９】
すなわち、本発明の活性エネルギー線硬化型樹脂組成物は、下記（ａ）成分、（ｂ）成分、（ｃ）成分、（ｄ）成分を含有することを特徴とする。
（ａ）成分：下記一般式（１）で表される２官能（メタ）アクリル酸エステル
（ｂ）成分：（メタ）アクリル酸ヒドロキシアルキルエステル
（ｃ）成分：芳香族成分を含有し、質量平均分子量が３，０００〜２００，０００であり、不飽和結合当量が３００〜２０，０００ｇ／ｍｏｌであり、酸価が５〜４５０ｍｇＫＯＨ／ｇであるラジカル重合性不飽和結合を有する活性エネルギー線硬化型樹脂
（ｄ）成分：光開始剤
【００１０】
【化１】
0005902953.tif 000002
【００１１】
式（１）中、Ｒ１およびＲ３はそれぞれ独立して水素原子またはメチル基であり、Ｒ２はエチレン基またはプロピレン基であり、ｎは１〜６である。
【００１２】
また、前記（ａ）成分と（ｂ）成分と（ｃ）成分の含有量の質量比（ａ）＋（ｂ）：（ｃ）が１０：９０〜９５：５であることが好ましい。
【発明の効果】
【００１３】
本発明の活性エネルギー線硬化型樹脂組成物によれば、密着しにくい樹脂基材に対しても、表面処理などの煩雑な別工程を必要とせずに、密着性に優れた塗膜を形成できる。
【発明を実施するための形態】
【００１４】
以下、本発明について詳細に説明する。
［活性エネルギー線硬化型樹脂組成物］
本発明の活性エネルギー線硬化型樹脂組成物（以下、単に「樹脂組成物」という。）は、下記（ａ）成分、（ｂ）成分、（ｃ）成分、（ｄ）成分を含有する。
なお、本発明において（メタ）アクリレートとは、メタクリレートとアクリレートの総称であり、（メタ）アクリロイル基とは、メタクリロイル基とアクリロイル基の総称であり、（メタ）アクリル酸とは、メタクリル酸とアクリル酸の総称である。
また、本発明において活性エネルギー線とは、可視光線、紫外線、電子線、プラズマ、赤外線等を意味する。
【００１５】
＜（ａ）成分＞
（ａ）成分は、下記一般式（１）で表される２官能（メタ）アクリル酸エステルである。（ａ）成分は、後述する（ｂ）成分、（ｃ）成分、（ｄ）成分との併用により、樹脂基材（特に難密着性樹脂基材）に対する高い密着性を塗膜に付与する成分である。
【００１６】
【化２】
0005902953.tif 000003
【００１７】
式（１）中、Ｒ１およびＲ３はそれぞれ独立して水素原子またはメチル基であり、Ｒ２はエチレン基またはプロピレン基であり、ｎはＲ２Ｏ（エチレンオキサイドまたはプロピレンオキサイド）の繰り返し単位であり、１〜６である。
ｎが６を超えると、後述する（ｃ）成分の溶解性が悪くなり、本発明の樹脂組成物より形成される塗膜の樹脂基材（特に難密着性樹脂基材）に対する密着性が低下する。
【００１８】
（ａ）成分としては、例えばエチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレートなどが挙げられる。これらの中でも、密着性および樹脂溶解性に優れ、適度な粘度に調整しやすい点で、ジエチレングリコールジ（メタ）アクリレートが好ましく、特にジエチレングリコールジアクリレートが好ましい。
これら（ａ）成分は、１種単独で用いてもよいし、２種以上を併用してもよい。
【００１９】
また、（ａ）成分としては、市販品を用いることができる。例えば日立化成工業株式会社製の「ファンクリルＦＡ−２２２Ａ」、新中村化学工業株式会社製の「ＮＫエステルＡ−２００」などが挙げられる。
【００２０】
＜（ｂ）成分＞
（ｂ）成分は、（メタ）アクリル酸ヒドロキシアルキルエステルである。本発明の樹脂組成物が（ｂ）成分を含有することで、後述する（ｃ）成分の溶解性が高まり、形成される塗膜の樹脂基材（特に難密着性樹脂基材）に対する密着性が向上する。
【００２１】
（ｂ）成分としては、例えば２−ヒドロキシエチル（メタ）アクリレート、２−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレートなどが挙げられる。
これらの中でも、密着性および樹脂溶解性に優れ、低揮発性である点で、４−ヒドロキシブチル（メタ）アクリレートが好ましく、特に４−ヒドロキシブチルアクリレートが好ましい。
これら（ｂ）成分は、１種単独で用いてもよいし、２種以上を併用してもよい。
【００２２】
＜（ｃ）成分＞
（ｃ）成分は、ラジカル重合性不飽和結合を有する活性エネルギー線硬化型樹脂である。
（ｃ）成分は、芳香族成分を含有する。芳香族成分を含有することで、樹脂基材（特に難密着性樹脂基材）に対して密着性に優れた塗膜を形成できる。
ここで、「（ｃ）成分が芳香族成分を含有する」とは、（ｃ）成分が芳香環を有する単量体を含む単量体混合物を重合して得られた重合体であることを意味する。芳香環を有する単量体としては、例えばスチレン、ベンジル（メタ）アクリレート、トリレンジイソシアネート、キシリレンジイソシアネート、ジフェニルメタンジイソシアネート、フェニルグリシジルエーテルアクリレート、エトキシ化ビスフェノールＡジ（メタ）アクリレートなどが挙げられる。
【００２３】
（ｃ）成分の質量平均分子量は、３，０００〜２００，０００であり、５，０００〜１００，０００であることが好ましい。（ｃ）成分の質量平均分子量が３，０００未満であると、製膜時にハジキが発生し、樹脂組成物を樹脂基材に均一に塗布できないなど、塗工性が低下する。一方、（ｃ）成分の質量平均分子量が２００，０００を超えると、樹脂組成物の粘度が上昇し、ハンドリング性が低下する。
【００２４】
（ｃ）成分の質量平均分子量は、ゲルパーミエーションクロマトグラフィー（ＧＰＣ）を用いて測定し、標準ポリスチレンで換算した値である。
なお、詳しくは後述するが、（ｃ）成分を（ａ）成分と（ｂ）成分の存在下で合成すると、（ｃ）成分は（ａ）成分と（ｂ）成分に溶解した状態で得られる。このような場合は、（ａ）成分と（ｂ）成分に溶解した状態で（ｃ）成分の質量平均分子量を測定してもよく、（ａ）成分と（ｂ）成分は（ｃ）成分の質量平均分子量に影響しない。
【００２５】
（ｃ）成分の不飽和結合当量は、３００〜２０，０００ｇ／ｍｏｌであり、５００〜１０，０００ｇ／ｍｏｌであることが好ましい。（ｃ）成分の不飽和結合当量が３００ｇ／ｍｏｌ未満であると、硬化後の塗膜の硬化収縮が大きくなり、樹脂基材（特に難密着性樹脂基材）に対する密着性が低下する。一方、（ｃ）成分の不飽和結合当量が２０，０００ｇ／ｍｏｌを超えると、（ｃ）成分が十分に硬化せずに未硬化のまま塗膜に残留しやすくなり、樹脂基材（特に難密着性樹脂基材）に対する密着性が低下する。
【００２６】
ここで、「不飽和結合当量」とは、ラジカル重合性不飽和結合１モルあたりの樹脂の質量により定義されるものであり、（ｃ）成分の原料モノマー（単量体）の仕込み量により求められる。
【００２７】
（ｃ）成分の酸価は、５〜４５０ｍｇＫＯＨ／ｇであり、１０〜３００ｍｇＫＯＨ／ｇであることが好ましい。（ｃ）成分の酸価が５ｍｇＫＯＨ／ｇ未満であると、塗膜の樹脂基材（特に難密着性樹脂基材）に対する密着性が低下する。一方、（ｃ）成分の酸価が４５０ｍｇＫＯＨ／ｇを超えると、（ａ）成分および（ｂ）成分に対する（ｃ）成分の溶解性が低下する。
【００２８】
ここで、「酸価」とは、（ｃ）成分１ｇ中に含まれる酸を中和するのに要する水酸化カリウムのｍｇ数のことである。具体的には、（ｃ）成分をアセトンで希釈し、フェノールフタレインを指示薬として、０．１Ｎ水酸化カリウム−メタノール溶液で滴定し、測定値を（ｃ）成分１ｇあたりの量に換算した値である。
なお、（ｃ）成分を（ａ）成分と（ｂ）成分の存在下で合成する場合は、（ａ）成分と（ｂ）成分に溶解した状態で（ｃ）成分の酸価を測定してもよく、（ａ）成分と（ｂ）成分は（ｃ）成分の酸価に影響しない。
【００２９】
（ｃ）成分としては、芳香族成分を含有し、質量平均分子量、不飽和結合当量、および酸価が上記範囲内であれば特に限定されないが、アクリルアクリレート、ウレタンアクリレート、エポキシアクリレートなどが挙げられる。
（ｃ）成分がアクリルアクリレートである場合、前記芳香環を有する単量体としては、スチレン、ベンジル（メタ）アクリレート、フェノキシ（ジ）エチル（メタ）アクリレート、ノニルフェノールエチレンオキサイド変性（メタ）アクリレート、エトキシ化ｏ−フェニルフェノールアクリレート、フェノキシポリエチレングリコールアクリレート、２−（メタ）アクリロイロキシエチルフタル酸が好適である。
（ｃ）成分がウレタンアクリレートである場合、前記芳香環を有する単量体としては、トリレンジイソシアネート、キシリレンジイソシアネート、ジフェニルメタンジイソシアネートが好適である。
（ｃ）成分がエポキシアクリレートである場合、前記芳香環を有する単量体としては、フェニルグリシジルエーテルアクリレート、エトキシ化ビスフェノールＡジ（メタ）アクリレートが好適である。
【００３０】
（ｃ）成分としては、アクリルアクリレートが特に好ましい。
（ｃ）成分がアクリルアクリレートである場合、芳香環を有する単量体以外の（ｃ）成分を構成する単量体としては、（メタ）アクリロイル基を有する単量体が挙げられる。具体的には、（メタ）アクリル酸、メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ヘプチル（メタ）アクリレート、２−エチルヘキシル（メタ）アクリレート、ｎ−オクチル（メタ）アクリレート、イソオクチル（メタ）アクリレート、イソノニル（メタ）アクリレート、ラウリル（メタ）アクリレート、ステアリル（メタ）アクリレート、２−ヒドロキシエチル（メタ）アクリレート、２−ヒドロキシプロピル（メタ）アクリレート、４−ヒドロキシブチル（メタ）アクリレート、メトキシエチル（メタ）アクリレート、エトキシエチル（メタ）アクリレート、ブトキシエチル（メタ）アクリレート、グリシジル（メタ）アクリレートなどが挙げられる。これら単量体は、１種単独で用いてもよいし、２種以上を併用してもよい。
【００３１】
＜（ｄ）成分＞
（ｄ）成分は、光開始剤である。
光開始剤としては特に限定されず、公知の光開始剤を用いることができる。具体的には、１−ヒドロキシシクロヘキシルフェニルケトン（例えばＢＡＳＦ製の「イルガキュア１８４」など）、２−ヒドロキシ−２−メチル−１−フェニルプロパン−１−オン（ＢＡＳＦ製の「ダロキュア１１７３」など)を用いることができる。
【００３２】
＜割合＞
（ａ）成分と（ｂ）成分と（ｃ）成分の含有量の質量比（ａ）＋（ｂ）：（ｃ）は、１０：９０〜９５：５であることが好ましく、４０：６０〜８０：２０であることがより好ましい。各成分の含有量の質質量比が上記範囲内であれば、塗膜の樹脂基材（特に難密着性樹脂基材）に対する密着性がより向上する。
なお、塗膜の樹脂基材（特に難密着性樹脂基材）に対する密着性がさらに高まる点から、各成分の含有量は、以下の範囲であることが好ましい。
（ａ）成分の含有量は、樹脂組成物１００質量％中、５〜９０質量％であることが好ましく、３０〜７０質量％であることがより好ましい。
（ｂ）成分の含有量は、樹脂組成物１００質量％中、５〜９０質量％であることが好ましく、１０〜５０質量％であることがより好ましい。
（ｃ）成分の含有量は、樹脂組成物１００質量％中、５〜９０質量％であることが好ましく、２０〜６０質量％であることがより好ましい。
【００３３】
また、（ｄ）成分の含有量は、（ａ）成分と（ｂ）成分と（ｃ）成分の含有量の合計１００質量部に対して、０．０１〜１０質量部であることが好ましく、０．１〜７質量部であることがより好ましく、１〜５質量部であることが特に好ましい。
【００３４】
＜その他の成分＞
本発明の樹脂組成物は、本発明の効果を損なわない範囲であれば、上述した（ａ）成分および（ｂ）成分以外の （メタ）アクリル酸エステルモノマーを含有してもよい。具体的には、フェノキシエチル（メタ）アクリレート、エチルカルビトール（メタ）アクリレート、シクロヘキシル（メタ）アクリレート、テトラヒドロフルフリル（メタ）アクリレート、イソボルニル（メタ）アクリレート、ジシクロペンテニルオキシエチル（メタ）アクリレート、２−エチルヘキシル（メタ）アクリレート、ｎ−オクチル（メタ）アクリレート、イソオクチル（メタ）アクリレート、イソノニル（メタ）アクリレート、デシル（メタ）アクリレート、ラウリル（メタ）アクリレート、ステアリル（メタ）アクリレート等が挙げられる。
【００３５】
また、本発明の樹脂組成物は、本発明の効果を損なわない範囲であれば、各種添加剤を含有してもよい。添加剤としては、例えば老化防止剤（フェノール系やリン系等）、無機充填材（シリカ、アルミナ等）、防黴剤、難燃剤、可塑剤、チクソ性付与剤、接着付与剤、硬化促進剤、顔料などが挙げられる。
【００３６】
＜樹脂組成物の製造＞
本発明の樹脂組成物は、（ａ）〜（ｄ）成分と、必要に応じて他の成分とを混合することで得られる。
ここで、（ｃ）成分は公知の方法で合成できるが、例えば以下に示す方法により合成してもよい。なお、以下に示す製造方法は、（ｃ）成分がアクリルアクリレートの場合である。
【００３７】
まず、（メタ）アクリロイル基およびカルボキシル基を有する単量体と、芳香環を有する単量体とを含む単量体混合物を重合して重合体（合成樹脂）を得る。
ついで、（ａ）成分、（ｂ）成分、および重合禁止剤（例えばメトキシヒドロキノン）の存在下、得られた重合体（合成樹脂）と、（メタ）アクリロイル基およびエポキシ基を有する単量体とを反応させて、（ｃ）成分を得る。
この製造方法によれば、（ｃ）成分は（ａ）成分および（ｂ）成分に溶解した状態で得られる。
このようにして得られた、（ａ）成分および（ｂ）成分に溶解した（ｃ）成分に、（ｄ）と必要に応じて他の成分とを加え、本発明の樹脂組成物としてもよい。
【００３８】
＜作用効果＞
以上説明した本発明の樹脂組成物は、上述した（ａ）〜（ｄ）成分を含有するので、難密着性樹脂基材に対しても、密着性に優れた塗膜を形成できる。また、本発明の樹脂組成物より形成される塗膜は密着性に優れるので、本発明の樹脂組成物を塗布する前に、樹脂基材を表面処理する必要がない。
【００３９】
＜用途＞
本発明の樹脂組成物より形成される塗膜は、難密着性樹脂基材に対しても、密着性に優れる。
難密着性樹脂基材の材質としては、ポリエチレンテレフタレート（ＰＥＴ）、ポリブチレンテレフタレート（ＰＢＴ）、ポリエチレンナフタレート（ＰＥＮ）、軟質塩化ビニルなどが挙げられる。
【００４０】
樹脂基材への樹脂組成物の塗布方法については特に制限されず、公知の方法を採用できる。具体的には、スプレー塗装法、刷毛塗り法、ローラ塗装法、カーテンコート法、フローコート法、浸漬塗り法などにより、樹脂基材上に本発明の樹脂組成物を塗布する。このとき、このとき、樹脂基材には予め表面処理を施しておく必要がない。
ついで、活性エネルギー線を照射して樹脂組成物を硬化させることにより、樹脂基材上に本発明の樹脂組成物からなる塗膜を形成する。
【実施例】
【００４１】
以下、本発明を実施例により具体的に説明するが、本発明はこれらに限定されるものではない。
なお、以下の各例中、断りがなければ「％」は質量％を示し、「部」は質量部を示す。
【００４２】
［樹脂溶液の調製］
＜合成例Ａ＞
撹拌装置、冷却管、滴下ロートおよび窒素導入管を備えた反応装置に、水１０００部、ポリビニルアルコール（日本合成化学工業株式会社製、「ＰＶＡ−１１７」）１部、スチレン２００部、メチルメタクリレート１２５部、メタクリル酸１７５部、アゾビスイソブチロニトリル５部、ドデシルメルカプタン５部を仕込み、８０℃の窒素ガス気流下で８時間、懸濁重合法により重合反応を行った。固液分離後、減圧下で乾燥し、合成樹脂Ａ’を得た。
ついで、撹拌装置、冷却管、滴下ロートおよび空気の液中導入管を備えた反応装置に、得られた合成樹脂Ａ’５００部を投入し、これに（ａ）成分としてジエチレングリコールジアクリレート（日立化成工業株式会社製、「ファンクリルＦＡ−２２２Ａ」）１０００部、（ｂ）成分として４−ヒドロキシブチルアクリレート５００部、重合禁止剤としてメトキシヒドロキノン２部、トリフェニルホスフィン５部を加えて希釈し、さらにグリシジルメタクリレート１００部を加えてから、１１０℃の空気バブリング下で８時間加熱し、ラジカル重合性不飽和結合を有する活性エネルギー線硬化型樹脂（（ｃ）成分）が、ジエチレングリコールジアクリレート（（ａ）成分）および４−ヒドロキシブチルアクリレート（（ｂ）成分）に溶解した溶液（以下、「樹脂溶液Ａ」という。）を得た。
得られた（ｃ）成分の質量平均分子量、不飽和結合当量、および酸価を以下に示す方法で求めた。これらの結果を表１に示す。
【００４３】
（質量平均分子量の測定）
（ｃ）成分の質量平均分子量は、ＧＰＣ法により標準ポリスチレン換算で求めた。測定条件を以下に示す。なお、質量平均分子量の測定には樹脂溶液Ａを用いた。すなわち、（ｃ）成分が（ａ）成分および（ｂ）成分に溶解した状態で、（ｃ）成分の質量平均分子量を測定したが、（ａ）成分と（ｂ）成分は（ｃ）成分の質量平均分子量に影響しない。
・装置：東ソー株式会社製、「ＨＬＣ−８１２０」
・カラム： 東ソー株式会社製、「ＧＭＨＸＬ」、サンプル用３本、リファレンス用２本
・ガードカラム：東ソー株式会社製、「ＨＸＬ−Ｈ」
・サンプル濃度：０．１％になるようにテトラヒドロフランで希釈した。
・移動相溶媒：テトラヒドロフラン
・流量：１．０ｍｌ／分
・カラム温度：４０℃
【００４４】
（不飽和結合当量の計算）
「メタクリル酸の仕込みモル数＞グリシジルメタクリレートの仕込みモル数」であることを確認した上で、下記式より（ｃ）成分の不飽和結合当量を求めた。なお、スチレンと、メチルメタクリレートと、メタクリル酸と、グリシジルメタクリレートは、全て反応したものとみなす。
不飽和結合当量［ｇ／ｍｏｌ］＝モノマー仕込み合計ｇ数／グリシジルメタクリレートの仕込みモル数
【００４５】
（酸価の測定）
樹脂溶液Ａの１ｇを精秤し、アセトン５０ｍＬを加えて希釈し、フェノールフタレインを指示薬として、０．１Ｎ水酸化カリウム−メタノール溶液で滴定し、測定値を（ｃ）成分１ｇあたりの量に換算し、これを（ｃ）成分の酸価とした。なお、（ｃ）成分が（ａ）成分および（ｂ）成分に溶解した状態で、（ｃ）成分の酸価を測定したが、（ａ）成分と（ｂ）成分は（ｃ）成分の酸価に影響しない。
【００４６】
＜合成例Ｂ＞
ジエチレングリコールジアクリレートをメチルイソブチルケトンに変更した以外は、合成例Ａと同様にして、ラジカル重合性不飽和結合を有する活性エネルギー線硬化型樹脂（（ｃ）成分）が、メチルイソブチルケトンおよび４−ヒドロキシブチルアクリレート（（ｂ）成分）に溶解した溶液（以下、「樹脂溶液Ｂ」という。）を調製し、（ｃ）成分の質量平均分子量、不飽和結合当量、および酸価を求めた。これらの結果を表１に示す。
【００４７】
＜合成例Ｃ＞
ジエチレングリコールジアクリレートの量を１５００部に変更し、４−ヒドロキシブチルアクリレートを用いなかった以外は、合成例Ａと同様にして操作したところ、合成樹脂Ａ’を溶解することができず、その後の反応（合成樹脂Ａ’とグリシジルメタクリレートとの反応）を行うことができず、（ｃ）成分を合成できなかった。
【００４８】
＜合成例Ｄ＞
４−ヒドロキシブチルアクリレートをｎ−ブタノールに変更した以外は，合成例Ａと同様にして、ラジカル重合性不飽和結合を有する活性エネルギー線硬化型樹脂（（ｃ）成分）が、ジエチレングリコールジアクリレート（（ａ）成分）およびｎ−ブタノールに溶解した溶液（以下、「樹脂溶液Ｄ」という。）を調製し、（ｃ）成分の質量平均分子量、不飽和結合当量、および酸価を求めた。これらの結果を表１に示す。
【００４９】
＜合成例Ｅ〜Ｈ＞
ドデシルメルカプタンの量を表１に示す通りに変更した以外は、合成例Ａと同様にして、ラジカル重合性不飽和結合を有する活性エネルギー線硬化型樹脂（（ｃ）成分）が、ジエチレングリコールジアクリレート（（ａ）成分）および４−ヒドロキシブチルアクリレート（（ｂ）成分）に溶解した溶液（以下、「樹脂溶液Ｅ〜Ｈ」という。）を調製し、（ｃ）成分の質量平均分子量、不飽和結合当量、および酸価を求めた。これらの結果を表１に示す。
【００５０】
＜合成例Ｉ〜Ｑ＞
（ｃ）成分の原料モノマーの仕込み量を表１に示す通り変更した以外は、合成例Ａと同様にして、ラジカル重合性不飽和結合を有する活性エネルギー線硬化型樹脂（（ｃ）成分）が、ジエチレングリコールジアクリレート（（ａ）成分）および４−ヒドロキシブチルアクリレート（（ｂ）成分）に溶解した溶液（以下、「樹脂溶液Ｉ〜Ｑ」という。）を調製し、（ｃ）成分の質量平均分子量、不飽和結合当量、および酸価を求めた。これらの結果を表１に示す。
【００５１】
【表１】
0005902953.tif 000004
【００５２】
表１中の略号は以下の通りである。
・ＭＭＡ：メチルメタクリレート
・Ｓｔ：スチレン
・ＭＡＡ：メタクリル酸
・ＧＭＡ：グリシジルメタクリレート
・ＦＡ−２２２Ａ：ジエチレングリコールジアクリレート（日立化成工業株式会社製、「ファンクリルＦＡ−２２２Ａ」
・４−ＨＢＡ：４−ヒドロキシブチルアクリレート
・ＭＩＢＫ：メチルイソブチルケトン
・ｎ−ＢｕＯＨ：ｎ−ブタノール
【００５３】
［実施例１］
合成例Ａで得られた樹脂溶液Ａの１００部に、（ｄ）成分として１−ヒドロキシシクロヘキシルフェニルケトン（ＢＡＳＦ製、「イルガキュア１８４」）３部を添加し、樹脂組成物を得た。
得られた樹脂組成物について、以下に示す密着性の評価を行った。結果を表２に示す。
【００５４】
＜密着性の評価＞
難密着性樹脂基材として未処理のＰＥＴフィルム（東洋紡績株式会社製、「Ｅ５０００」）に、紫外線照射後の膜厚が５〜１０μｍになるように樹脂組成物を塗布し、紫外線照射装置を用いて積算光量１０００ｍＪ／ｃｍ２の条件で樹脂組成物を硬化して、難密着性樹脂基材上に塗膜を形成し、これを試験片とした。
試験片について、ＪＩＳ  Ｋ−５６００−５−６：１９９９に準拠し、クロスカット法により密着性の評価を行った。具体的には、試験片の塗膜に１ｍｍ幅で１０×１０の碁盤目状にカッターで切れ目を入れ、碁盤目状の部分にセロハンテープを貼着し剥がす操作を実施した。難密着性樹脂基材と塗膜とが剥離しなかった碁盤目の数ＮをＮ／１００として、表２に結果を示す。なお、１００／１００は全く剥離がなく密着性が良好な状態を示す。
【００５５】
［実施例２〜７、比較例１〜９］
樹脂溶液Ａの代わりに、表２に示す種類の樹脂溶液を用いた以外は、実施例１と同様にして樹脂組成物を調製し、密着性の評価を行った。結果を表２に示す。
【００５６】
【表２】
0005902953.tif 000005
【００５７】
表２から明らかなように、実施例１〜７の樹脂組成物は、難密着性樹脂基材に対して密着性に優れた塗膜を形成できた。
一方、（ａ）成分を含まない比較例１、および（ｂ）成分を含まない比較例２の樹脂組成物より形成された塗膜は、難密着性樹脂基材に対する密着性が劣っていた。
質量平均分子量が２，０００である（ｃ）成分を含む比較例３の樹脂組成物は、難密着性樹脂基材に塗布しても弾かれてしまい、均一に塗布することができなかった。
質量平均分子量が２５０，０００である（ｃ）成分を含む比較例４の樹脂組成物より形成された塗膜は、難密着性樹脂基材に対する密着性が劣っていた。
芳香族成分を含有しない（ｃ）成分を含む比較例５の樹脂組成物より形成された塗膜は、難密着性樹脂基材に対する密着性が劣っていた。
不飽和結合当量が２３，８０９である（ｃ）成分を含む比較例６、および不飽和結合当量が２９０である（ｃ）成分を含む比較例７の樹脂組成物より形成された塗膜は、難密着性樹脂基材に対する密着性が劣っていた。
酸価が４６１である（ｃ）成分を含む比較例８、および酸価が３である（ｃ）成分を含む比較例９の樹脂組成物より形成された塗膜は、難密着性樹脂基材に対する密着性が劣っていた。